(57)【特許請求の範囲】
【請求項１】
（Ａ）ポリアミド−１２、ポリアミド−１１および／またはポリアミド−１２，１２ブロック３０〜６０重量％とポリエチレングリコールブロック７０〜４０重量％とからなるポリエーテルブロックアミド５０〜８５重量％、
（Ｂ）ポリアミド−１２、ポリアミド−１１および／またはポリアミド−１２，１２ブロック６５〜８５重量％とポリエチレングリコールブロック３５〜１５重量％とからなるポリエーテルブロックアミド１０〜４０重量％、ならびに
（Ｃ）エチレン７５〜９４．９重量％、酢酸ビニル５〜２５重量％および無水マレイン酸０．１〜２重量％からなるポリ（エチレン−ｃｏ−酢酸ビニル−ｇｒａｆｔ−無水マレイン酸）５〜４０重量％を含有し、前記成分（Ａ）、（Ｂ）および（Ｃ）の重量％に関するデータはポリマー組成物の総量に関してであることを特徴とするポリマー組成物。
【請求項２】
ポリエーテルブロックアミド（Ａ）６５〜７５重量％、ポリエーテルブロックアミド（Ｂ）１５〜２５重量％およびポリ（エチレン−ｃｏ−酢酸ビニル−ｇｒａｆｔ−無水マレイン酸）（Ｃ）５〜１５重量％を含有し、前記成分（Ａ）、（Ｂ）および（Ｃ）の重量％に関するデータはポリマー組成物の総量に関してであることを特徴とする請求項１記載のポリマー組成物。
【請求項３】
ポリエーテルブロックアミド（Ａ）が、ポリアミド−１２、ポリアミド−１１および／またはポリアミド−１２，１２ブロック４５〜５５重量％とポリエチレングリコールブロック４５〜５５重量％とからなり、ポリエーテルブロックアミド（Ｂ）が、ポリアミド−１２、ポリアミド−１１および／またはポリアミド−１２，１２ブロック７０〜８０重量％とポリエチレングリコールブロック３０〜２０重量％とからなることを特徴とする請求項１または２記載のポリマー組成物。
【請求項４】
ポリエーテルブロックアミド（Ａ）および（Ｂ）が、ポリアミド−１２ブロックおよびポリエチレングリコールブロックからなることを特徴とする請求項１、２または３記載のポリマー組成物。
【請求項５】
ポリ（エチレン−ｃｏ−酢酸ビニル−ｇｒａｆｔ−無水マレイン酸）が、エチレン８０〜８９．８重量％、酢酸ビニル１０〜２０重量％および無水マレイン酸０．２〜０．５重量％を含有することを特徴とする請求項１、２、３または４記載のポリマー組成物。
【請求項６】
ポリエーテルブロックアミド（Ａ）がショア硬さ３５Ｄ〜４５Ｄを有し、ポリエーテルブロックアミド（Ｂ）がショア硬さ５０Ｄ〜６５Ｄを有することを特徴とする請求項１、２、３、４または５記載のポリマー組成物。
【請求項７】
請求項１、２、３、４、５または６記載のポリマー組成物からえられた水蒸気透過性および防水性のフィルム。
【請求項８】
請求項１、２、３、４または５記載のポリマー組成物を押出すことによってえられた請求項７記載のフィルム。
【請求項９】
１５０μｍ未満、好ましくは５〜８０μｍ、とくには５〜３０μｍの厚さを有することを特徴とする請求項７または８記載のフィルム。
【請求項１０】
防水性で、水蒸気透過性で防風性の織物複合材料、衣料材料または衛生品をうるために用いられる請求項７、８または９記載のフィルム。
【発明の詳細な説明】
【０００１】
【産業上の利用分野】
本発明は、ポリエーテルブロックアミドとポリ（エチレン−ｃｏ−酢酸ビニル−ｇｒａｆｔ−無水マレイン酸）とのポリマー組成物、およびそれからえられたフィルムに関する。本発明は、また防水性、水蒸気透過性、防風性の織物複合材料、衣料材料および衛生品の製造用のこれらのフィルムの使用に関する。
【０００２】
【従来の技術】
水蒸気透過性で防水性のフィルムは、非常に広範囲に用いられている。本来は、多孔性フィルムと、密なフィルムとは区別されなければならない。延伸された微孔性ポリテトラフルオロエチレン製の多孔性フィルムは、ゴアテックス（Ｇｏｒｅｔｅｘ：登録商標）という名称で販売されている。ポリエーテルエステルブロック共重合体製の密なフィルムは、シンパテックス（Ｓｙｍｐａｔｅｘ：登録商標）という名称で販売されている。非常に水蒸気を通すポリエーテルブロックアミド製のフィルムは、たとえば欧州特許出願公開第０３７８０１５号明細書などに記載されている。欧州特許出願公開第０４７６９６３号明細書は、ポリエチレングリコールブロック２０〜８０重量％を含有する親水性ポリ（エーテル−ｃｏ−アミド）と、ａ）ポリエチレングリコールブロックを有しないブロックポリ（エーテル−ｃｏ−アミド）、ｂ）ポリアミドおよびｃ）ポリエステルまたはポリウレタンよりなる群から選ばれた疎水性ポリマーとのポリマー混合物にもとづく、非多孔性で水蒸気透過性のフィルムを開示している。しかしながら、このフィルムは、多くのばあいにおいて充分な強さを有しておらず、このことは欧州特許出願公開第０５６０６３０号明細書にも言及されている。欧州特許出願公開第０５６０６３０号明細書には、とくに医療分野でフィルムが用いられる際に、二層のポリマーフィルムの形成の際のコ−ラミネーションによって、引張り強さを高める方法が示されているが、より多くの技術的な複雑さを含んでいる。ポリアミドと変性ポリオレフィンとにもとづく熱可塑性エラストマー組成物、ならびに成形された部品、押出し成形品およびそれからのフィルムの製造が欧州特許出願公開第０４５９８６２号明細書に記載されている。しかしながら、この方法で製造されたフィルムは、とくに他の材料を接着したり、覆ったりするために用いられている。ポリテトラメチレングリコール（ＰＴＭＧ）にもとづくポリエーテルエステルアミドは、この文献に好ましく用いられており、またその実施例のなかでもっぱら用いられている。しかしながら、このタイプのポリエーテルエステルアミドは、その低親水性により、以下に述べる要求には適さない。
【０００３】
基本的には、水蒸気透過性で防水性のフィルムは、多くの異なった要求を満足すべきである。よって、かかるフィルムは、均一な外観を有するべきであり、とくに、いかなる傷もあるべきではない。フィルムは、織物のような感じであるべきであるし、ある程度の柔かさを有するべきである。フィルムは、防風性であるべきであり、また高水蒸気透過性であるべきである。フィルムは、一方では非常にしなかやであるべきであるが、他方では、大きく延伸させた際に安定で丈夫であるべきである。医療分野における応用に対しては、バクテリアや微生物を通さないことが重要である。さらに、該フィルムは、洗浄に耐えうるべきである。かかるフィルムを製造するためのポリマー混合物は、所望のフィルムをうるためには加工が容易でなければならない。さらに、該フィルムは何らの問題を起こすことなく複合材料をうるためには、織物などのその他の材料に接着させることが可能でなければならない。前記の公知のフィルムは、非常に水蒸気を透過しやすいが、その一方で、該フィルムの製造の際およびフィルムからつくられた複合材料の加工の際のいずれにおいても、たとえば加工性がわるいなどという不利益がある。フィルムそれ自体およびフィルムからつくられた複合材料は、やっかいなかさかさとかぱちぱちという音を発する。該フィルムは、かなりの量の水を吸収し、洗浄操作に対して耐久性がわるい。このように、３０％を超える吸水能を有する公知のポリエーテルブロックアミドからえられたフィルムは、防水性で水蒸気透過性のフィルムに寄せられた要求を部分的にしか満足しない。用いられたポリエーテルブロックアミドにより、フィルム製造時の妨害、モノマーまたはオリゴマーの移行、該フィルムから製造された複合織物の高吸水率および洗浄操作に対する低耐久性と同様に、高水蒸気透過性、受け入れることができる柔かさ、織物の自然な風合およびほんのわずかなかさかさ音も、加工性の際に損傷をうける。吸水率が１０〜１５％のポリエーテルブロックアミドが用いられてフィルムが製造されるならば、良好な加工性、高吸水率および良好な耐洗浄性の組み合わせをフィルムが示すとしても、フィルムはほんの限られた程度の水蒸気しか通さず、織物の風合および柔かさは不充分であり、フィルムは、ぱちぱち音やかさかさ音がはなはだしい。一方、異なった吸水率を有するポリエーテルブロックアミドの混合物（ポリマーブレンド）からえられたフィルムは、物性は改良されているが、なお加工することが困難である。
【０００４】
【発明が解決しようとする課題】
したがって、本発明の目的は、前記要求を満足し、公知のフィルムの不利益を大きく克服するポリマー組成物、および該ポリマー組成物からえられたフィルムを提供することにある。
【０００５】
本発明の目的は、驚くべきことに、（Ａ）ポリアミド−１２（ナイロン−１２）、ポリアミド−１１（ナイロン−１１）および／またはポリアミド−１２，１２（ナイロン−１２，１２）ブロック３０〜６０重量％とポリエチレングリコールブロック７０〜４０重量％とからなるポリエーテルブロックアミド５０〜８５重量％、
（Ｂ）ポリアミド−１２（ナイロン−１２）、ポリアミド−１１（ナイロン−１１）および／またはポリアミド−１２，１２（ナイロン−１２，１２）ブロック６５〜８５重量％とポリエチレングリコールブロック３５〜１５重量％とからなるポリエーテルブロックアミド１０〜４０重量％、ならびに
（Ｃ）エチレン７５〜９４．９重量％、酢酸ビニル５〜２５重量％および無水マレイン酸０．１〜２重量％からなるポリ（エチレン−ｃｏ−酢酸ビニル−ｇｒａｆｔ−無水マレイン酸）５〜４０重量％を含有し、前記成分（Ａ）、（Ｂ）および（Ｃ）の重量％に関するデータはポリマー組成物の総量に関してであることを特徴とするポリマー組成物により、達成される。
【０００６】
また、前記ポリマー組成物は、好ましくは、ポリエーテルブロックアミド（Ａ）６５〜７５重量％、ポリエーテルブロックアミド（Ｂ）１５〜２５重量％およびポリ（エチレン−ｃｏ−酢酸ビニル−ｇｒａｆｔ−無水マレイン酸）（Ｃ）５〜１５重量％を含有し、前記成分（Ａ）、（Ｂ）および（Ｃ）の重量％に関するデータはポリマー組成物の総量に関してである。
【０００７】
【課題を解決するための手段】
本発明は、（Ａ）ポリアミド−１２（ナイロン−１２）、ポリアミド−１１（ナイロン−１１）および／またはポリアミド−１２，１２（ナイロン−１２，１２）ブロック３０〜６０重量％とポリエチレングリコールブロック７０〜４０重量％とからなるポリエーテルブロックアミド５０〜８５重量％、
（Ｂ）ポリアミド−１２（ナイロン−１２）、ポリアミド−１１（ナイロン−１１）および／またはポリアミド−１２，１２（ナイロン−１２，１２）ブロック６５〜８５重量％とポリエチレングリコールブロック３５〜１５重量％とからなるポリエーテルブロックアミド１０〜４０重量％、ならびに
（Ｃ）エチレン７５〜９４．９重量％、酢酸ビニル５〜２５重量％および無水マレイン酸０．１〜２重量％からなるポリ（エチレン−ｃｏ−酢酸ビニル−ｇｒａｆｔ−無水マレイン酸）５〜４０重量％を含有し、前記成分（Ａ）、（Ｂ）および（Ｃ）の重量％に関するデータはポリマー組成物の総量に関してであることを特徴とするポリマー組成物、ならびに前記ポリマー組成物からえられた水蒸気透過性および防水性のフィルムに関する。
【０００８】
【作用および実施例】
本発明のポリマー組成物は、前記したように、（Ａ）ポリアミド−１２（ナイロン−１２）、ポリアミド−１１（ナイロン−１１）および／またはポリアミド−１２，１２（ナイロン−１２，１２）ブロック３０〜６０重量％とポリエチレングリコールブロック７０〜４０重量％とからなるポリエーテルブロックアミド５０〜８５重量％、
（Ｂ）ポリアミド−１２（ナイロン−１２）、ポリアミド−１１（ナイロン−１１）および／またはポリアミド−１２，１２（ナイロン−１２，１２）ブロック６５〜８５重量％とポリエチレングリコールブロック３５〜１５重量％とからなるポリエーテルブロックアミド１０〜４０重量％、ならびに
（Ｃ）エチレン７５〜９４．９重量％、酢酸ビニル５〜２５重量％および無水マレイン酸０．１〜２重量％からなるポリ（エチレン−ｃｏ−酢酸ビニル−ｇｒａｆｔ−無水マレイン酸）５〜４０重量％を含有し、前記成分（Ａ）、（Ｂ）および（Ｃ）の重量％に関するデータはポリマー組成物の総量に関してであることを特徴とするものである。
【０００９】
本発明によるポリマー組成物に用いられるポリエーテルブロックアミドは、それ自体は公知である重縮合生成物であり、反応性末端基を有するポリアミド−１２（ナイロン−１２）、ポリアミド−１１（ナイロン−１１）および／またはポリアミド−１２，１２（ナイロン−１２，１２）シーケンスおよび反応性末端基を有するポリエチレングリコールシーケンスから、重縮合によって製造される。末端ジカルボキシルポリアミド−１２（ナイロン−１２）、ポリアミド−１１（ナイロン−１１）および／またはポリアミド−１２，１２（ナイロン−１２，１２）シーケンスは、首尾よくポリエチレングリコールジオールと反応する。そのようなポリエーテルブロックアミドの製造は、たとえば前記欧州特許出願公開第０３７８０１５号明細書、または仏国特許第２２７３０２１号明細書および仏国特許第２４０１９４７号明細書に記載されている。用いることができるポリエーテルブロックアミド（Ａ）および（Ｂ）は、ポリアミドブロックとポリエチレングリコールブロックとの重量比によって区別される。この重量比の変更は、ポリアミドブロックおよび／またはポリエチレングリコールブロックの数平均分子量を調整することにより、行なわれる。もし、ポリエーテルブロックアミド（Ａ）および（Ｂ）中のポリエチレングリコールブロックがほぼ同じ値を有するのなら、１つの実施態様によって可能なように、ポリアミドブロックの分子量を、所望の重量比をうるために調整しなければならない。ポリエーテルブロックアミド（Ａ）は、好適には、ポリアミド−１２（ナイロン−１２）、ポリアミド−１１（ナイロン−１１）および／またはポリアミド−１２，１２（ナイロン−１２，１２）ブロック４５〜５５重量％、およびポリエチレングリコールブロック５５〜４５重量％を含有する。ポリエーテルブロックアミド（Ｂ）は、好適には、ポリアミド−１２（ナイロン−１２）ブロック７０〜８０重量％、およびポリエチレングリコールブロック３０〜２０重量％を含有する。ポリアミド−１２（ナイロン−１２）、ポリアミド−１１（ナイロン−１１）および／またはポリアミド−１２，１２（ナイロン−１２，１２）の数平均分子量は、好都合には５００〜１００００、好ましくは６００〜５０００である。ポリエチレングリコールブロックの数平均分子量は、好都合には２００〜６０００、好ましくは６００〜３０００、とくには約１５００である。ポリアミド−１２（ナイロン−１２）およびポリエチレングリコールにもとづくポリエーテルブロックアミドは、ポリエーテルブロックアミド（Ａ）および（Ｂ）として好適に使用される。
【００１０】
ポリアミド−１２（ナイロン−１２）、ポリアミド−１１（ナイロン−１１）および／またはポリアミド−１２，１２（ナイロン−１２，１２）ブロック（いわゆるハードセグメント）と、ポリエチレングリコールブロック（いわゆるソフトセグメント）との異なる重量比がポリエーテルブロックアミド（Ａ）および（Ｂ）中にそれらの異なるショア硬さを与える。ポリエーテルブロックアミド（Ａ）は、好ましくはショア硬さ３５Ｄ〜４５Ｄを有する。ポリエーテルブロックアミド（Ｂ）は、好ましくはショア硬さ５０Ｄから６５Ｄを有する。
【００１１】
ポリ（エチレン−ｃｏ−酢酸ビニル−ｇｒａｆｔ−無水マレイン酸）は、それ自体は公知の、統計的であるかまたはブロックのコポリマーであり、グラフト基質として、エチレンと酢酸ビニルとからなり、無水マレイン酸がグラフトされている。ポリ（エチレン−ｃｏ−酢酸ビニル−ｇｒａｆｔ−無水マレイン酸）は、エチレン７５〜９４．９重量％、酢酸ビニル５〜２５重量％および無水マレイン酸０．１〜２重量％からなり、好ましくはエチレン８０〜８９．８重量％、酢酸ビニル１０〜２０重量％および無水マレイン酸０．２〜０．５重量％からなる。
【００１２】
本発明によるポリマー組成物は、水蒸気透過性で防水性のフィルムを形成させるために、先行技術で知られている着色剤、滑剤、顔料などのフィルムの製造および押出し助剤をさらに任意に添加してつくることができる。
【００１３】
本発明によるポリマー組成物は、好都合には、秤量した３成分を混合機中で混合し、自由流れの混合物（ドライブレンド）の形で調製される。本発明によるフィルムの製造は、好ましくは押出しによって行なわれる。押出しは、インフレーションフィルム押出し法または延伸フィルム押出し法によって行なうことができる。フィルムは、好都合には、たとえば欧州特許出願公開第００２４７４０号明細書に記載されているように、コエクストルージョンインフレーションフィルム法によって裏打ちフィルムとともに共押出しされる。
【００１４】
この方法でつくられたフィルムは、好適には、１５０μｍ未満、好ましくは５〜８０μｍ、とくに５〜３０μｍの厚さを有する。
【００１５】
本発明によって１５μｍの厚さにつくられたフィルムは、好適に、ＤＩＮ５３１２２による２４時間あたり、４０００ｇ／ｍ２以上、好ましくは４５００ｇ／ｍ２以上、とくに５０００ｇ／ｍ２以上の水蒸気透過性を有する。そのような高水蒸気透過性を達成することは非常に驚くべきことであることが証明された。なぜなら、比較的親水性を有するポリエーテルブロックアミド（Ａ）と比較的疎水性を有するポリエーテルブロックアミド（Ｂ）および疎水性のターポリマー（Ｃ）とを混合する際に、きびしい水蒸気透過性の比例的低下が予想されていたからである。しかしながら、フィルムの機械的性質および加工性とともに、水蒸気透過性は、ポリエーテルブロックアミド（Ａ）と同様に高い値のままかまたはポリエーテルブロックアミド（Ａ）と同様の高い値をしのぐことがわかった。このことは、成分（Ａ）、（Ｂ）および（Ｃ）を混合することから生じる予期されない相乗効果を表わしている。
【００１６】
よって、従来技術で述べた不利益は、驚くほどに克服され、水蒸気透過性で防水性のフィルムに対する要求は、ポリエーテルブロックアミド（Ａ）および（Ｂ）ならびにポリ（エチレン−ｃｏ−酢酸ビニル−ｇｒａｆｔ−無水マレイン酸）からつくられた本発明によって提供されたポリマー組成物からえられたフィルムによって大きく満足される。
【００１７】
本発明によるフィルムの性質により、前記したように、フィルムはとくに、織物複合材料、衣料材料およびおむつなどの衛生品、プラスターなどの空気を通す衣料材料、手袋を含む医療用衣類および顔面マスク（口用マスク）に適している。複合材料の例は、仕事着；保護作業衣；登山服などのレジャー服；海洋目的用衣服や靴用の生地；テント、リュックサックや自転車バッグなどのレジャー品用材料などの防水性で防風性で通気性の衣料品である。
【００１８】
つぎに、本発明のポリマー組成物およびそれからえられたフィルムを実施例にもとづいてさらに詳細に説明するが、本発明はかかる実施例のみに限定されるものではない。
【００１９】
実施例１
ポリエーテルブロックアミド（Ａ）として、ハードセグメントとしてポリアミド−１２（ナイロン−１２）、ソフトセグメントとしてポリエチレングリコールにもとづき、ショア硬さＤが約３９（ＡＳＴＭ  Ｄ  ２２４０に準拠して測定）、２３５℃／ｋｇにおけるメルトフローインデックスが約１０ｇ／１０ｍｉｎ（ＡＳＴＭ  Ｄ  １２３８に準拠）である一般式：
【００２０】
【化１】
0003563146.tif 000002
【００２１】
で表わされるポリエーテルブロックアミドであるＰｅｂａｘ（登録商標）  ＭＸ１０７４（Ｐｅｂａｘはエルフ・アトヘム社（Ｅｌｆ  Ａｔｏｃｈｅｍ）の商品名である）７０重量部、
ポリエーテルブロックアミド（Ｂ）として、ハードセグメントとしてポリアミド−１２（ナイロン−１２）、ソフトセグメントとしてポリエチレングリコールにもとづき、ショア硬さＤが約５６（ＡＳＴＭ  Ｄ  ２２４０に準拠）、２３５℃／ｋｇにおけるメルトフローインデックスが約１０ｇ／１０ｍｉｎ（ＡＳＴＭ  Ｄ  １２３８に準拠）である一般式：
【００２２】
【化２】
0003563146.tif 000003
【００２３】
で表わされるポリエーテルブロックアミドであるＰｅｂａｘ（登録商標）  ＭＸ１０４１（Ｐｅｂａｘはエルフ・アトヘム社の商品名である）２０重量部、および成分（Ｃ）として、共重合体として酢酸ビニル約１４重量％およびエチレン約８５．７重量％からなり、無水マレイン酸約０．３重量％がグラフトされ、メルトフローインデックスが約６ｇ／１０ｍｉｎおよびショア硬さＤが約３３（ＡＳＴＭ  Ｄ  ２２４０に準拠）であるＯｒｅｖａｃ（登録商標）  ９３０７（Ｏｒｅｖａｃはエルフ・アトヘム社の商品名である）１０重量部、を粒状で混合し、以下のようにして押出した。
【００２４】
流量約１７ｋｇ／ｈの内部の押出し機および流量約６．５ｋｇ／ｈの外部の押出し機の２つの押出し機は、１５０ｍｍの同心円状のスリットを２つ有する押出しヘッドにつながっている。内部の押出し機を通して、裏打ち材として低密度ポリエチレン（以下、ＬＤＰＥという）が供給され、外部の押出し機を通してポリマー組成物のドライブレンドが供給された。
【００２５】
押出しヘッド内の温度は１７４℃であった。二重のスリットダイから押出されたフィルムの幅は４５０ｍｍであった。えられたフィルムの肉厚は、
裏打ちフィルム              ４０μｍ
本発明によるフィルム        １５μｍ
であった。
【００２６】
本発明によるフィルムは、裏打ちフィルムから簡単にはがすことができた。
【００２７】
本発明によってえられた１５μｍのフィルムは、ＤＩＮ５３１２２に準拠し、温度３８℃、湿度９０％の条件下で、２４時間で５２０９ｇ／ｍ２の水蒸気透過性を有した。フィルムは、ハードセグメントとしてポリブチレンテレフタレートおよびソフトセグメントとしてポリエチレングリコールにもとづいて、公知のフィルムよりも充分であり、商業的に入手可能な積層用接着剤と反応してえられた発泡体にとくにすぐれた粘着力を示した。本発明によってえられたフィルムは、くもりがなく、透明で、しまがなく、小さなきずやしみがまったくなく、かさかさと音がしたり、ブロッキングがなかった。
【００２８】
比較例１
流量約１７ｋｇ／ｈの内部の押出し機および流量約６．５ｋｇ／ｈの外部の押出し機の２つの押出し機は、１５０ｍｍの同心円状のスリットを２つ有する押出しヘッドにつながっている。内部の押出し機を通して、裏打ち材としてＬＤＰＥが供給され、外部の押出し機を通して、実施例１からのポリエーテルブロックアミド（Ａ）（Ｐｅｂａｘ（登録商標）  ＭＸ  １０７４）のみが供給された。
【００２９】
押出しヘッド内の温度は１７４℃であった。二重のスリットダイから押出されたフィルムの幅は４５０ｍｍであった。えられたフィルムの肉厚は、
裏打ちフィルム              ４０μｍ
比較フィルム                １５μｍ
であった。
【００３０】
比較フィルムは、裏打ちフィルムを除いたあとに強い巻きあげ効果を示した。比較フィルムを巻きあげて２〜３日間貯蔵したのちには、層が粘着しあい、もはや広げることができなかった。
【００３１】
この方法でつくられた比較フィルムは、ＤＩＮ５３１２２に準拠した温度３８℃、湿度９０％の条件下で、２４時間で４９１４ｇ／ｍ２の水蒸気透過性を有した。かかるフィルムは、かたく感じられた。フィルムは、非常に強いブロッキング作用を有し、裏打ちフィルムが除かれたところから、端部に向けてくるくると巻く傾向があった。短時間後に、フィルムにはブルーミングが発生した。
【００３２】
比較例２
実施例１からのポリエーテルブロックアミド（Ａ）（Ｐｅｂａｘ（登録商標）ＭＸ  １０７４）８０重量％および実施例１からのポリ（エチレン−ｃｏ−酢酸ビニル−ｇｒａｆｔ−無水マレイン酸）（Ｃ）（Ｏｒｅｖａｃ（登録商標）  ９３０７）２０重量％を以下のようにして押出した。
【００３３】
流量約１７ｋｇ／ｈの内部の押出し機および流量約６．５ｋｇ／ｈの外部の押出し機の２つの押出し機は、１５０ｍｍの同心円状のスリットを２つ有する押出しヘッドにつながっている。内部の押出し機を通して、裏打ち材としてＬＤＰＥが供給され、外部の押出し機を通して前記したポリマー組成物のドライブレンドが供給された。押出しヘッド内の温度は１７４℃であった。二重のスリットダイから押出されたフィルムの幅は４５０ｍｍであった。えられたフィルムの肉厚は、
裏打ちフィルム              ４０μｍ
比較フィルム                １５μｍ
であった。
【００３４】
コーティングフィルムは、その裏打ちフィルムから容易にはがすことができた。
【００３５】
この方法によってえられたフィルムは、ＤＩＮ５３１２２に準拠し、温度３８℃、湿度９０％の条件下で、２４時間で５１９３ｇ／ｍ２の水蒸気透過性を有した。
【００３６】
フィルムは、ブロッキング効果が弱められているが、透明性を失ない、均質でなく、しまが入っていた。
【００３７】
【発明の効果】
本発明のポリマー組成物を用いることにより、均質で、しまや傷がなく、透明であり、蒸気透過性、防水性、防風性にすぐれ、かさかさと音のしないフィルムをうることができるという効果が奏される。